Fibre optique dont l’une des extrémités ou une partie de sa surface latérale est recouverte d’une couche de silice modifiée par des amines, obtenue à partir d’une composition précurseur de silice constituée de ou comprenant un tetraalkylorthosilicate, dans lequel l’alkyle est un alkyle Y indépendamment choisi les groupes méthyle, éthyle et propyle, et un aminopropyltrialkoxysilane, dans lequel l’alkyle est un alkyl Z indépendamment choisi les groupes méthyle, éthyle et propyle, ladite couche de silice modifiée portant une ou des particules de composé fluorescent inorganique choisi parmi Gd2O2S:YbEr, GdVO 4 :YbEr, en particulier Gd 0.88 Er 0.02 Yb 0.10 VO 4 . Fibre optique selon la revendication 1, dans laquelle les particules de composé fluorescent inorganique, en particulier des cristallites, ont une taille moyenne comprise de 0,5 à 16 µm, par exemple environ 8µm. Fibre optique selon l’une quelconque des revendications précédentes, dans laquelle l’extrémité ou la partie de sa surface latérale recouverte de la couche de silice modifiée portant les particules de composé fluorescent inorganique est en sus recouverte d’une couche extérieure de protection constituée de ou comprenant du poly(méthacrylate de méthyle) (PMMA) éventuellement fluoré ou bromé, dont l’épaisseur est notamment comprise de 0,5 à 10µm, en particulier de 1 à 2µm. Fibre optique selon l’une quelconque des revendications précédentes, laquelle est choisie parmi les fibres optiques minérales, en particulier les fibres optiques de silice, ou les fibres optiques, en particulier les fibres optiques minérales, plus particulièrement les fibres optiques de silice, portant une couche d’oxyde choisi parmi TiO 2 ,ZrO 2 , SnO 2 ou HfO 2 . Procédé de préparation d’une fibre optique selon l’une quelconque des revendications précédentes, comprenant les étapes suivantes : (i) une étape de mise en contact d’une extrémité ou d’une partie de la surface latérale d’une fibre optique avec une composition A précurseur de silice constituée de ou comprenant un tetraalkylorthosilicate, dans lequel l’alkyle est un alkyle Y indépendamment choisi les groupes méthyle, éthyle et propyle, et un aminopropyltrialkoxysilane, dans lequel l’alkyle est un alkyl Z indépendamment choisi les groupes méthyle, éthyle et propyle, en présence d’eau, pour obtenir une fibre optique dont l’une des extrémités ou une partie de sa surface latérale porte une couche d’une composition B correspondant à une composition A dans laquelle les groupes alkoxy sont partiellement hydrolysés et éventuellement les produits hydrolysés partiellement condensés ; (ii) une étape de mise en contact de la couche de composition B portée par l’une des extrémités ou une partie de la surface latérale de la fibre optique telle qu’obtenue à l’issue de l’étape précédente avec un composé fluorescent inorganique choisi parmi Gd 2 O 2 S:YbEr, GdVO 4 :YbEr, en particulier Gd 0.88 Er 0.02 Yb 0.10 VO 4 , sous la forme de poudre pour obtenir une fibre optique dont l’une des extrémités ou une partie de sa surface latérale porte une couche de composition B, laquelle est en contact avec une ou des particules de composé fluorescent inorganique ; (iii) optionnellement, une étape de mise en contact de la composition B de la fibre telle qu’obtenue à l’issue de l’étape (ii) avec de l’ammoniac pour obtenir une fibre optique dont l’une des extrémités ou une partie de sa surface latérale porte une couche d’une composition C correspondant à une composition B dans laquelle les groupes alkoxy sont totalement hydrolysés et les produits hydrolysés totalement condensés ; (iv) optionnellement, une étape de dépôt sur au moins l’extrémité ou la partie de la surface latérale de la fibre telle qu’obtenue à l’issue de l’étape précédente d’une couche de protection constituée de ou comprenant du poly(méthacrylate de méthyle) (PMMA) éventuellement fluoré ou bromé ; au moins l’une des étapes (iii) et (iv) étant nécessairement réalisée. Procédé selon la revendication 5, dans lequel, quant à l’étape (i), la composition A est constituée de ou comprenant le tetraalkylorthosilicate et l’aminopropyltrialkoxysilane dans un rapport massique compris de 9/0,5 à 9/3, par exemple environ 9/1. Procédé selon la revendication 5 ou 6, dans lequel l’étape (i) est constituée de ou comprend : (i’) une première sous-étape de dépôt d’une couche de composition A sur l’extrémité ou une partie de la surface latérale d’une fibre optique ; (i’’) une deuxième sous-étape de mise en contact de la couche de composition A portée par l’extrémité ou une partie de la surface latérale de la fibre optique telle qu’obtenue à l’issue de l’étape précédente avec de l’eau, par exemple avec de l’air humide, par exemple de l’air dont l’humidité relative d’environ 50%, pour obtenir une fibre optique dont l’une des extrémités ou une partie de sa surface latérale porte une couche d’une composition B correspondant à une composition A dans laquelle les groupes alkoxy sont partiellement hydrolysés et éventuellement les produits hydrolysés partiellement condensés. Procédé selon la revendication 7, dans lequel la mise en contact de l’étape (i’’) est réalisée : Pendant une durée de comprise de 5 minutes à 2 heures, par exemple pendant environ 10 minutes ; Avec de l’air à une température comprise de 15 à 35 °C, par exemple à environ 25°C ; et/ou Avec de l’air dont l’humidité relative est comprise de 15 à 90% par exemple d’environ 50%. Utilisation d’une fibre optique selon l’une quelconque des revendications 1 à 4, pour mesurer la température, laquelle est notamment comprise de -20 à 150°C, en particulier de 20 à 100°C, plus particulièrement de 20 à 40°C, ou de 40 à 70°C, ou de 70 à 100°C, notamment au sein d’une batterie Li-ion. Procédé de mesure pour mesurer la température au sein d’un dispositif, notamment au sein d’une batterie Li-ion, comprenant les étapes suivantes : Optionnellement, une étape de positionnement de l’extrémité ou la partie de la surface latérale de la fibre optique selon l’une quelconque des revendications 1 à 4 dans le dispositif dans lequel la température est à mesurer ; Une étape d’excitation par transmission de lumière dans ladite fibre optique ; Une étape de mesure de la fluorescence émise et transmise par ladite fibre optique.